Brevet FR3045064A1 — publié le 20170616

La présente invention entre dans le domaine de traitement des supports amiantes. Les fibres d'amiante sont des minéraux connus pour leurs propriétés isolantes, elles ne brûlent pas, résistent aux 5 agressions chimiques et présentent une résistance mécanique élevée à la traction. Toutes ses propriétés ont répandu l'utilisation industrielle de l'amiante dans des matériaux et supports de construction. Par exemple, l'amiante a été utilisée pour l'isolation thermique des tuyaux, pour le calorifugeage, ou 10 encore incorporée dans des produits ciments, dans divers liants tel que des colles, des peintures, voire des gaines électriques, ou encore dans des composites comme les fibrociments (tuyaux, plaques), les fibro-polymères, la résine, les colles, les peintures, les voirie etc. 15 A ce jour, l'utilisation d'amiante est interdite car toutes les variétés de fibres d'amiantes sont considérées depuis 1996 par l'INSERM (Institut National de la Santé et de la Recherche Médicale) comme cancérigènes et dangereuses pour la santé publique. 20 De ce fait, une des préoccupations majeures actuelle consiste à trouver une solution écologique, économique, rapide pour éviter la propagation de l'amiante présente en surface de ces supports industriels amiantes. La présente invention a pour but de trouver une solution 25 alternative simple et efficace pour traiter les supports amiantes et ainsi éviter la dissémination de l'amiante, composé volatil, dans l'environnement, en proposant une peinture bi-composant anti-amiante comportant en pourcentage volumique par rapport à son volume total : 30 - Entre 73 et 77 % d'une formulation A, - Entre 23 et 27 % d'une formulation B, ladite formulation A étant constituée, en pourcentage volumique par rapport à son volume total: - Entre 20 et 24 %, de préférence 22%, de résine de 35 polyamine en phase aqueuse ; - Entre 17 et 21 %, de préférence 19 % d'eau ; 3045064 2 - Entre 0,1 et 0,3 %, de préférence 0,2 %, d'additif antimousse minéral ; - Entre 0,1 et 0,3 %, de préférence 0,2 %, d'un additif anti-glissance ; - Entre 0,3 et 0,5 %, de préférence 0,4 %, d'un additif de surface; Entre 0,6 et 0,8 %, de préférence 0,7 %, d'un additif dispersant; Entre 15 et 19 %, de préférence 17 %, de dioxyde de titane; - Entre 1 et 5 %, de préférence 3 %, d'extendeur de titane; - Entre 2 et 7 %, de préférence 5 %, de sulfate de baryte; - Entre 5 et 9 %, de préférence 7 %, de talc; - Entre 6 et 11 %, de préférence 9 %, de silice; - Entre 1 et 5 %, de préférence 3 %, de sable de quartz; - Entre 4 et 8 %, de préférence 6 %, de carbonate de calcium; silicone; Entre 1 et 2 %, de préférence 1,5 % de cire sans carbonate; Entre 1 et 3 %, de préférence 2 %, d'additif à base de Entre 0,01 et 0,15 %, de préférence 0,1 %, d'huile de ricin; - Entre 0,1 et 0,5 %, de préférence 0,3 % d'agent tixotropant naturel; - Entre 0,2 et 0,8 %, de préférence 0,5 %, d'agent antisédimentant; - Entre 0,2 et 0,8 %, de préférence 0,5 %, d'agent anti30 goutte; - Entre 1 et 1,3 %, de préférence 1,1 %, d'agent coalescent; Entre 1 et 2 %, de préférence 1,5 %, d'additif polyuréthane de surface; 35 ladite formulation B étant constituée en pourcentage volumique par rapport à son volume total : 3 3045064 - Entre 72 et 77 %, de préférence 75 % de résine epoxy en phase aqueuse et - Entre 23 et 27 %, de préférence 25 % d'eau. 5 Dans la présente invention, on entend par peinture « bi- composants », une peinture comprenant à la fois la formulation A et la formulation B. La présente invention concerne également un procédé de traitement d'un support amianté dans lequel: 10 - On applique, sur ledit support amianté, une première couche de peinture bi-composants anti-amiante selon la revendication 1, - On applique, sur ladite première couche de peinture, après un temps de séchage de celle-ci, une seconde couche de 15 peinture bi-composants anti-amiante selon la revendication 1, de manière à obtenir une épaisseur totale de peinture sur ledit support amianté comprise entre 60 et 80 micromètres, de préférence 70 micromètres, - On laisse sécher la peinture bi-composants anti20 amiante pendant une durée comprise entre 45 et 50 heures, de préférence 48 h. Selon une autre caractéristique supplémentaire de l'invention, préalablement à la première application de la peinture bi-composants anti-amiante sur le support amianté, on 25 applique un produit d'imprégnation destiné à empêcher l'amiante de se volatiliser de son support. Ledit produit d'imprégnation permet d'emprisonner dans le support les fibres d'amiantes et ainsi de les rendre moins volatils. Avantageusement, ce produit d'imprégnation peut être appliqué au pinceau, rouleau ou encore par injection à la pompe mécanique, le moyen d'application est variable en fonction des contraintes du type de support amianté. En outre, ladite peinture bi-composants anti-amiante de l'invention peut être appliqués sur des supports amiantés présent en extérieur ou en intérieur. Par exemple, sur des supports amiantés de type colle, plâtre, enduit, béton, panneau sandwich, sols ou encore tous autres supports dures et non friables 3045064 4 comportant de l'amiante. La peinture bi-composant anti-amiante selon l'invention présente plusieurs propriétés avantageuses, elle est résistante au Ultraviolet, aux huiles, aux hydrocarbures et tout type de 5 sel. L'application sur un support amianté de la peinture selon l'invention permet de ne pas soulever les fibres d'amiantes présentes sur ledit support. Avantageusement, la peinture de l'invention a pour effet d'alourdir la fibre d'amiante contenu 10 dans le support amiante, en conséquence, l'amiante devient non volatile et reste fixée sur le support. La peinture de l'invention possède des propriétés particulières d'adhérence au support et de résistance à l'abrasion. En particulier, ladite peinture présente une 15 adhérence au support amiante, notamment sur support de type béton, de l'ordre de 50 mPa/cm2 et une résistance à l'abrasion. Ces propriétés permettent à la peinture de piéger l'amiante sur son support et d'éviter sa dissémination dans l'environnement. Selon une autre spécificité de l'invention, la peinture bi- 20 composant anti-amiante a pour effet de réduire la carbonatation, notamment des bétons. En conséquence, ladite peinture permet de rendre étanche à l'air et au carbone les différents supports emprisonnant les fibres d'amiantes. Ainsi, la limitation du phénomène de carbonatation par la peinture de l'invention permet 25 d'éviter une multiplication des fibres d'amiantes dans son support et de bloquer totalement leur propagation en surface. La peinture de l'invention permet donc de piéger dans son support les fibres d'amiantes. De manière avantageuse, ladite peinture de l'invention peut 30 comporter en plus des additifs d'adhérence intermédiaire. Selon une autre spécificité de l'invention, le support peint par ladite peinture bi-composant anti-amiante selon le procédé de l'invention peut être recouvert par n'importe quel matériaux, en particulier si des additifs d'adhérence intermédiaire ont été 35 utilisés. La peinture et le procédé de l'invention présente l'avantage 3045064 5 de pouvoir empêcher la propagation des fibres d'amiantes contenues dans un support par une technique simple, facile à mettre en oeuvre et sans danger pour l'environnement. Ainsi, les fibres d'amiantes de ces supports recouverts par ladite peinture 5 deviennent non dégradables et non volatils. Ces supports amiantes traités avec ladite peinture sont à nouveau dans les normes de sécurité et peuvent à nouveau être utilisé. REVENDICATIONS1. Peinture bi-composants anti-amiante caractérisée en ce qu'elle comprend, en pourcentage volumique par rapport à son 5 volume total : - Entre 73 et 77 % d'une formulation A, - Entre 23 et 27 % d'une formulation B, ladite formulation A étant constituée en pourcentage volumique par rapport à son volume total: 10 - Entre 20 et 24 %, de préférence 22%, de résine de polyamine en phase aqueuse ; - Entre 17 et 21 %, de préférence 19 % d'eau ; - Entre 0,1 et 0,3 %, de préférence 0,2 %, d'additif antimousse minéral ; 15 - Entre 0,1 et 0,3 %, de préférence 0,2 %, d'un additif anti-glissance ; - Entre 0,3 et 0,5 %, de préférence 0,4 %, d'un additif de surface ; - Entre 0,6 et 0,8 %, de préférence 0,7 %, d'un additif 20 dispersant ; - Entre 15 et 19 %, de préférence 17 %, de dioxyde de titane ; - Entre 1 et 5 %, de préférence 3 %, d'extendeur de titane ; - Entre 2 et 7 %, de préférence 5 %, de sulfate de baryte ; 25 - Entre 5 et 9 %, de préférence 7 %, de talc ; - Entre 6 et 11 %, de préférence 9 %, de silice ; - Entre 1 et 5 %, de préférence 3 %, de sable de quartz ; - Entre 4 et 8 %, de préférence 6 %, de carbonate de calcium ; 30 - Entre 1 et 2 %, de préférence 1,5 % de cire sans silicone ; - Entre 1 et 3 %, de préférence 2 %, d'additif à base de carbonate ; - Entre 0,01 et 0,15 %, de préférence 0,1 %, d'huile de ricin ; 35 - Entre 0,1 et 0,5 %, de préférence 0,3 % d'agent tixotropant naturel ; 3045064 7 Entre 0,2 et 0,8 %, de préférence 0,5 %, d'agent anti sédimentant ; Entre 0,2 et 0,8 %, de préférence 0,5 %, d'agent antigoutte ; Entre 1 et 1,3 %, de préférence 1,1 %, d'agent coalescent ; Entre 1 et 2 %, de préférence 1,5 %, d'additif polyuréthane de surface ; ladite formulation B étant constituée en pourcentage volumique par rapport à son volume total : Entre 72 et 77 %, de préférence 75 % de résine epoxy en phase aqueuse et Entre 23 et 27 %, de préférence 25 % d'eau. 2. Procédé de traitement d'un support amiante caractérisé en ce que : On applique, sur ledit support amiante, une première couche de peinture bi-composants anti-amiante selon la revendication 1, On applique, sur ladite première couche de peinture, après un temps de séchage de celle-ci, une seconde couche de peinture bi-composants anti-amiante selon la revendication 1, de manière à obtenir une épaisseur totale de peinture sur ledit support amiante comprise entre 60 et 80 micromètres, de préférence 70 micromètres, On laisse sécher la peinture bi-composant anti-amiante pendant une durée comprise entre 45 et 50 heures, de préférence 48 h. 3. Procédé de traitement d'un support amiante selon la revendication précédente caractérisé en ce que, préalablement à la première application de la peinture bi-composant anti-amiante sur le support amiante, on applique un produit d'imprégnation destiné à empêcher l'amiante de se volatiliser de son support. 3045064 8 4. Utilisation de la peinture bi-composants anti-amiante selon la revendication 1 pour traiter, par recouvrement, les supports amiantés.